(57)【要約】【課題】例えば、切れ味を良くするために最適なエッジを簡単かつ容易に形成することができるプレス成型方法、プレス金型、刃部材製造方法、刃部材、及び往復動式機器を提供する。【解決手段】被加工部材１２の形状を形成するための空間を有する打ち抜き用パンチ１４と、打ち抜き用パンチ１４の空間１６の下方位置に配置される打ち抜き用ダイ１５とを備えたプレス金型１３を用いる。このプレス金型１３の打ち抜き用パンチ１４の空間１６の側面部は、空間１６の横幅が上方へ向けて徐々に狭くなるように斜面として形成され、被加工部材１２を保持した打ち抜き用ダイ１５に接近するように打ち抜き用パンチ１４を下降させることによって被加工部材１２をせん断するとともに当該空間１６内で被加工部材１２の形状を変形させて成型するようになっている。よって、例えば刃部材等において切れ味を良くするために最適なエッジを簡単かつ容易に形成することができる。【選択図】      図９
2005186115.tif 000002
【特許請求の範囲】
【請求項１】
被加工部材の形状を形成するための空間を有する打ち抜き用パンチと、前記打ち抜き用パンチの空間の打ち抜き方向に配置される打ち抜き用ダイとを備えたプレス金型を用いたプレス成型方法であって、
前記打ち抜き用パンチの空間の側面部は、前記空間の横幅が抜き打ち方向と逆の方向へ向けて徐々に狭くなるように斜面として形成されており、
前記被加工部材を保持した前記打ち抜き用ダイに接近するように前記打ち抜き用パンチを下降させることによって前記被加工部材をせん断するとともに当該空間内で被加工部材の形状を変形させて成型することを特徴とするプレス成型方法。
【請求項２】
前記被加工部材は刃部材の製造の工程中にある部材であって、前記刃部材の刃先が形成される刃面側の面である刃面部が打ち抜き時において前記打ち抜き用ダイに当接していることを特徴とする請求項１に記載のプレス成型方法。
【請求項３】
請求項１又は２に記載のプレス成型方法に加えて、
前記プレス金型は、被加工部材の形状を形成するための空間を有する板厚調整用パンチおよび斜面成型用パンチと、前記被加工部材を前記斜面成型用パンチの空間内で塑性変形させるために保持する板厚調整用ダイおよび斜面成型用ダイとをさらに備え、
前記板厚調整用パンチおよび前記斜面成型用パンチの空間の側面部は、前記空間の横幅が打ち抜き方向と逆の方向へ向けて徐々に狭くなるように斜面として形成されており、
前記板厚調整用ダイに保持された請求項１又は２に記載のプレス成型方法によって形状が形成された前記被加工部材を前記板厚調整用パンチの空間内で加圧して前記被加工部材の板厚を調整する板厚調整工程と、
前記板厚調整工程の後、前記斜面成型用ダイと前記斜面成型用パンチとのクリアランスを設定して前記斜面成型用ダイに保持された前記被加工部材を前記斜面成型用パンチの空間内で加圧して、前記被加工部材の板厚を維持したまま前記被加工部材を前記斜面成型用パンチの空間の側面部と略同一形状の斜面として形成する斜面成型工程と
を含むことを特徴とするプレス成型方法。
【請求項４】
前記斜面成型工程は、加圧により変形した被加工部材の一部を前記クリアランス間へ押し出して突出部を形成しつつ加圧することを特徴とする請求項３に記載のプレス成型方法。
【請求項５】
前記プレス金型は、サイズの異なる複数組の前記斜面成型用パンチと斜面成型用ダイとを有し、
前記斜面成型工程は複数の平押し工程を含み、前記クリアランスの大きさが徐々に小さくなる組み合わせの前記斜面成型用パンチと斜面成型用ダイとによって前記被加工部材を順次加圧することを特徴とする請求項３又は請求項４に記載のプレス成型方法。
【請求項６】
前記斜面成型工程は、前記斜面成型用ダイが前記被加工部材を保持して当該被加工部材と当接する面である保持面の保持面幅が徐々に大きくなるように選択された前記斜面成型用ダイと、前記斜面成型用パンチとによって、前記クリアランス間へ押し出される突出部が徐々に小さくなるように前記被加工部材を加圧することを特徴とする請求項５に記載のプレス成型方法。
【請求項７】
前記斜面成型工程は、前記サイズの異なる複数組の前記斜面成型用パンチと斜面成型用ダイとが、前記斜面成型用パンチが前記被加工部材を加圧して当該被加工部材と当接する面である加圧面の加圧面幅が徐々に小さくなり前記斜面成型用ダイの保持面幅が徐々に大きくなる組み合わせにおいて前記被加工部材を順次加圧することを特徴とする請求項５に記載のプレス成型方法。
【請求項８】
前記板厚調整工程では、前記被加工部材は、前記板厚調整用パンチの空間の上面部と当接し、前記板厚調整用パンチの空間の側面部との間には第２のクリアランスを形成しており、
当該第２のクリアランスの大きさはその後の前記斜面成型工程における各平押し工程において徐々に小さくなるように設定されること特徴とする請求項５乃至請求項７のいずれか１項に記載のプレス成型方法。
【請求項９】
請求項１乃至請求項８のいずれか１項に記載のプレス成型方法に使用されるプレス金型。
【請求項１０】
請求項４乃至請求項８のいずれか１項に記載のプレス成型方法を用いて刃先を形成して刃部材を製造する刃部材製造方法において、前記刃先が形成される前記突出部を前記斜面成型工程において徐々に小さくすることを特徴とする刃部材製造方法。
【請求項１１】
請求項１０に記載の刃部材製造方法であって、
前記刃部材は、薄板状部材からなる往復動式機器の略平行な複数の細長状の刃部を備えた平行スリット状刃であり、
前記板厚調整工程は、素材から多数の平行なスリットを打ち抜いて平行な刃部を形成し、前記刃部の側面部と刃面側である刃面部とがなす角度が所定角度となるように、前記刃部の側面部を形成し、
前記斜面成型工程は、前記板厚調整工程において形成された前記突出部を小さくして刃先を形成する
ことを特徴とする刃部材製造方法。
【請求項１２】
前記平行スリット状刃は、平行スリット状刃である内刃と往復摺動することで対象物を切断する外刃であり、前記所定角度が７５度以上９０度未満に形成されることを特徴とする請求項１１に記載の刃部材製造方法。
【請求項１３】
前記平行スリット状刃は、平行スリット状刃である内刃と往復摺動することで対象物を切断する外刃であり、前記所定角度が８０度以上８５度以下に形成されることを特徴とする請求項１２に記載の刃部材製造方法。
【請求項１４】
前記斜面成型工程の後に、前記被加工部材の板厚の精度を確保するために前記被加工部材を上下から加圧する仕上げ工程を含むことを特徴とする請求項１０乃至請求項１３のいずれか１項に記載の刃部材製造方法。
【請求項１５】
前記仕上げ工程の後に、さらに刃先が形成される刃面部と反対側の面の両端辺に丸みを形成するアール付け工程を含むことを特徴とする請求項１４に記載の刃部材製造方法。
【請求項１６】
請求項１０乃至請求項１５のいずれか１項に記載の刃部材製造方法によって製造された刃部材。
【請求項１７】
請求項１６に記載の刃部材を備えた往復動式機器。
【発明の詳細な説明】
【技術分野】
【０００１】
本発明は、プレス成型方法、プレス金型、刃部材製造方法、刃部材、及び往復動式機器に係る。
【背景技術】
【０００２】
従来、内刃と外刃のスリット状刃を備え、内刃の往復運動により対象物を切断する往復動式機器が知られている。例えば、電気かみそりにおいてアーチ状に湾曲形成された２連のアーチ外刃の間に、スリット状外刃を配設する３連の電気かみそりが知られている（特許文献１参照）。スリット状外刃は、上面を平面状として平行スリットを開口形成しており、スリット状外刃の内側には多数のスリットを有する内刃が配設されている。そして、その内刃が駆動手段によって駆動されてスリット状外刃の内面を往復摺動することで、スリット状外刃から誘い込まれた髭を両刃の間で切断することができる。このスリット状外刃と内刃の構成によれば、無数の髭剃孔を表面に開口形成している平面的なアーチ外刃と比べて、皮膚から曲がって生えている癖髭等を誘い込みやすいため、より効率的に髭剃りをすることができる。
【０００３】
ところで、こういった電気かみそりに使用される外刃は、金属板をプレス加工することにより製造される。より詳しくは、図１７に示すように、まず金属板５１に複数の平行スリットを打ち抜き形成する。次に、刃面にエッジを形成するため、側面を必要角度αに潰し加工する。その後、外刃全体を断面コ字状となるよう曲げ加工する。そして最後に、内刃が摺接する刃面側となる内面５２を、研削加工していた。この研削加工によって、刃面の高さを揃え、より最適なエッジを形成して切れ味を良くすることができた。
【特許文献１】特開平９−３１３７５５号公報（請求項１、図１）
【発明の開示】
【発明が解決しようとする課題】
【０００４】
しかしながら、この刃面の研削作業は、外刃の１つ１つに対して手作業で治具にセットして固定する必要があった。そして、研磨用砥石によって所定時間研削作業を行う必要があった。さらに、研削作業が終了すると、再び治具からいちいち取り外さなければならなかった。これらの作業は、非常に緻密な作業であって煩雑で時間を要し、さらに工数も多くコストもかかるといった問題があった。
【０００５】
上記問題を解決するため、本発明は、例えば、切れ味を良くするために最適なエッジを簡単かつ容易に形成することができるプレス成型方法、プレス金型、刃部材製造方法、刃部材、及び往復式機器を提供することにある。
【課題を解決するための手段】
【０００６】
上記目的を達成するため、請求項１に記載のプレス成型方法は、被加工部材の形状を形成するための空間を有する打ち抜き用パンチと、前記打ち抜き用パンチの空間の打ち抜き方向に配置される打ち抜き用ダイとを備えたプレス金型を用いたプレス成型方法であって、前記打ち抜き用パンチの空間の側面部は、前記空間の横幅が打ち抜き方向と逆の方向へ向けて徐々に狭くなるように斜面として形成されており、前記被加工部材を保持した前記打ち抜き用ダイに接近するように前記打ち抜き用パンチを下降させることによって前記被加工部材をせん断するとともに当該空間内で被加工部材の形状を変形させて成型することを要旨とする。
【０００７】
請求項２に係るプレス成型方法は、請求項１に記載のプレス成型方法において、前記被加工部材は刃部材の製造の工程中にある部材であって、前記刃部材の刃先が形成される刃面側の面である刃面部が打ち抜き時において前記打ち抜き用ダイに当接していることを要旨とする。
【０００８】
請求項３に係るプレス成型方法は、請求項１又は２に記載のプレス成型方法に加えて、前記プレス金型は、被加工部材の形状を形成するための空間を有する板厚調整用パンチおよび斜面成型用パンチと、前記被加工部材を前記斜面成型用パンチの空間内で塑性変形させるために保持する板厚調整用ダイおよび斜面成型用ダイとをさらに備え、前記板厚調整用パンチおよび前記斜面成型用パンチの空間の側面部は、前記空間の横幅が打ち抜き方向と逆の方向へ向けて徐々に狭くなるように斜面として形成されており、前記板厚調整用ダイに保持された請求項１又は２に記載のプレス成形方法によって形状が形成された前記被加工部材を前記板厚調整用パンチの空間内で加圧して前記被加工部材の板厚を調整する板厚調整工程と、前記板厚調整工程の後、前記斜面成型用ダイと前記斜面成型用パンチとのクリアランスを設定して前記斜面成型用ダイに保持された前記被加工部材を前記斜面成型用パンチの空間内で加圧して、前記被加工部材の板厚を維持したまま前記被加工部材を前記斜面成型用パンチの空間の側面部と略同一形状の斜面として形成する斜面成型工程とを含むことを要旨とする。
【０００９】
請求項４に記載のプレス成型方法は、請求項３に記載のプレス成型方法において、前記斜面成型工程は、加圧により変形した被加工部材の一部を前記クリアランス間へ押し出して突出部を形成しつつ加圧することを要旨とする。
【００１０】
請求項５に記載のプレス成型方法は、請求項３又は請求項４に記載のプレス成型方法において、前記プレス金型は、サイズの異なる複数組の前記斜面成型用パンチと斜面成型用ダイとを有し、前記斜面成型工程は複数の平押し工程を含み、前記クリアランスの大きさが徐々に小さくなる組み合わせの前記斜面成型用パンチと斜面成型用ダイとによって前記被加工部材を順次加圧することを要旨とする。
【００１１】
請求項６に記載のプレス成型方法は、請求項５に記載のプレス成型方法において、前記斜面成型工程は、前記斜面成型用ダイが前記被加工部材を保持して当該被加工部材と当接する面である保持面の保持面幅が徐々に大きくなるように選択された前記斜面成型用ダイと、前記斜面成型用パンチとによって、前記クリアランス間へ押し出される突出部が徐々に小さくなるように前記被加工部材を加圧することを要旨とする。
【００１２】
請求項７に記載のプレス成型方法は、請求項５に記載のプレス成型方法において、前記斜面成型工程は、前記サイズの異なる複数組の前記斜面成型用パンチと斜面成型用ダイとが、前記斜面成型用パンチが前記被加工部材を加圧して当該被加工部材と当接する面である加圧面の加圧面幅が徐々に小さくなり前記斜面成型用ダイの保持面幅が徐々に大きくなる組み合わせにおいて前記被加工部材を順次加圧することを要旨とする。
【００１３】
請求項８に記載のプレス成型方法は、請求項５乃至請求項７のいずれか１項に記載のプレス成型方法において、前記板厚調整工程では、前記被加工部材は、前記板厚調整用パンチの空間の上面部と当接し、前記板厚調整用パンチの空間の側面との間には第２のクリアランスを形成しており、当該第２のクリアランスの大きさはその後の前記斜面成型工程における各平押し工程において徐々に小さくなるように設定されること要旨とする。
【００１４】
請求項９に記載のプレス金型は、請求項１乃至請求項８のいずれか１項に記載のプレス成型方法に使用されることを要旨とする。
請求項１０に記載の刃部材製造方法は、請求項４乃至請求項８のいずれか１項に記載のプレス成型方法を用いて刃先を形成して刃部材を製造する刃部材製造方法において、前記刃先が形成される前記突出部を前記斜面成型工程において徐々に小さくすることを要旨とする。
【００１５】
請求項１１に記載の刃部材製造方法は、請求項１０に記載の刃部材製造方法であって、前記刃部材は、薄板状部材からなる往復動式機器の略平行な複数の細長状の刃部を備えた平行スリット状刃であり、前記板厚調整工程は、素材から多数の平行なスリットを打ち抜いて平行な刃部を形成し、前記刃部の側面部と刃面側である刃面部とがなす角度が所定角度となるように、前記刃部の側面部を形成し、前記斜面成型工程は、前記板厚調整工程において形成された前記突出部を小さくして刃先を形成することを要旨とする。
【００１６】
請求項１２に記載の刃部材製造方法は、請求項１１に記載の刃部材製造方法において、前記平行スリット状刃は、平行スリット状刃である内刃と往復摺動することで対象物を切断する外刃であり、前記所定角度が７５度以上９０度未満に形成されることを要旨とする。
【００１７】
請求項１３に記載の刃部材製造方法は、請求項１２に記載の刃部材製造方法において、前記平行スリット状刃は、平行スリット状刃である内刃と往復摺動することで対象物を切断する外刃であり、前記所定角度が８０度以上８５度以下に形成されることを要旨とする。
【００１８】
請求項１４に記載の刃部材製造方法は、請求項１０乃至請求項１３のいずれか１項に記載の刃部材製造方法において、前記斜面成型工程の後に、前記被加工部材の板厚の精度を確保するために前記被加工部材を上下から加圧する仕上げ工程を含むことを要旨とする。
【００１９】
請求項１５に記載の刃部材製造方法は、請求項１４に記載の刃部材製造方法において、前記仕上げ工程の後に、さらに刃先が形成される刃面部と反対側の面の両端辺に丸みを形成するアール付け工程を含むことを要旨とする。
【００２０】
請求項１６に記載の刃部材は、請求項１０乃至請求項１５のいずれか１項に記載の刃部材製造方法によって製造されたことを要旨とする。
請求項１７に記載の往復動式機器は、請求項１６に記載の刃部材を備えたことを要旨とする。
【発明の効果】
【００２１】
本発明によれば、例えば、切れ味を良くするために最適なエッジを簡単かつ容易に形成することができる。
【発明を実施するための最良の形態】
【００２２】
以下、本発明のプレス成型方法、プレス金型、刃部材製造方法、刃部材、及び往復式機器を具体化した一実施形態を図１〜図１６にしたがって説明する。
図１は、本実施形態において製造される刃部材としての内刃を有する電気かみそりを示す図である。電気かみそり１は、本体上部に外刃ケース２を有しており、外刃ケース２には２つのアーチ外刃３とその２つのアーチ外刃の間に１つのスリット状外刃４が装着されている。図２は、スリット状外刃４の部分拡大図である。また、図３はスリット状外刃４の正面図、図４はスリット状外刃４の平面図、図５は図３におけるＡ−Ａ断面図である。図２に示すように、スリット状外刃４は、側面視コ字形状（図５参照）であって上面を平面状として多数の平行スリットが開口形成されており、これにより複数の外刃部５が形成されている。そして、スリット状外刃４の内側には側面視コ字形状の内刃６が配設されており、スリット状外刃４と同様に上面を平面状として多数の平行スリットが開口形成されており、これにより複数の内刃部７が形成されている。
【００２３】
内刃６は、内刃ホルダー（図示略）によって保持されており、さらに内刃ホルダーの下部には内刃ホルダーを往復運動させる駆動機構（図示略）が備えられている。この駆動機構によって内刃６が駆動されてスリット状外刃４の内面を往復運動することで、スリット状外刃４の平行スリットから誘い込まれた髭８を外刃部５と内刃部７との間で切断することができるようになっている（図２参照）。
【００２４】
図６は、図４に示すスリット状外刃４の外刃部５のＢ−Ｂ断面図である。図６に示すように外刃部５における縦断面形状は、上側の両端部がなめらかにアール付けされた略等脚台形形状となっている。これ以後、内刃６の外面と摺接する外刃部５の下面を刃面部９とし、外刃部５の上面を外面部１０として、さらに、外刃部５の平行スリット側の面を側面部１１として以下説明する。また、刃面部９の両端辺（図６で紙面向って前後方向に延びる辺）がスリット状外刃４の刃先である。また、本実施形態においては、刃面部９と側面部１１がなすエッジ角度β＝約８２度となっている。エッジ角度βは、８０度以上８５度以下が最適であるが、好適な範囲としては７５度以上９０度未満の範囲であれば良い。
【００２５】
次に、スリット状外刃４の製造方法について説明する。本実施形態では、所定の金型に薄板状の素材（被加工部材）を一定の送り長さで送りながら、順次以下の加工を進めていく方式をとり、多数連続的に生産される。
【００２６】
図７は、スリット状外刃４の製造工程の流れを示すフローチャートである。図７に示すように、スリット状外刃４は、概ね両サイド部打ち抜き工程（ステップ１０１、以下「ステップ」を「Ｓ」と略す。）、角度付打ち抜き工程（Ｓ１０２）、板厚調整工程（Ｓ１０３）、斜面成型工程（Ｓ１０４）、形状打ち抜き工程（Ｓ１０５）、板厚仕上げ工程（Ｓ１０６）、アール付け工程（Ｓ１０７）の各工程により製造される。
【００２７】
図８は、外刃部５の両サイド部打ち抜きと角度付打ち抜きを説明するための素材１２の平面図である。図８の左図において、二点鎖線で囲まれる箇所は、製造工程終了後に外刃部５の外面部１０（図６参照）となる部分である。図８の左図に示すように、まず外刃部５の両サイド部打ち抜き工程（Ｓ１０１）において、外刃部５の両サイド部を垂直方向にせん断して素材１２を複数の孔が配列した態様に打ち抜く。そして次に、図８の右図に示すように、角度付打ち抜き工程（Ｓ１０２）において外刃部５の側面部１１（図６参照）を斜面状に打ち抜き形成する。
【００２８】
図９は、図８におけるＣ−Ｃ断面図であって角度付打ち抜き工程（Ｓ１０２）を説明するための図である。図９に示すように、この角度付打ち抜き工程（Ｓ１０２）におけるプレス金型１３は、上型に打ち抜き用パンチ１４と下型に打ち抜き用ダイ１５を備える。打ち抜き用パンチ１４は空間１６を有し、この空間１６の横幅が上方（打ち抜き方向と逆の方向）へ向けて徐々に狭くなるように形成されることにより、打ち抜き用パンチ１４の空間の側面部１７は斜面として形成されている。本実施形態では、この斜面角度γは約８２度とされ、打ち抜き用パンチ１４と打ち抜き用ダイ１５には水平方向の所定のクリアランスＣ１が確保されている。また、打ち抜き用パンチ１４の空間１６の上面部１９は平坦に形成されている。
【００２９】
一方、打ち抜き用ダイ１５は、その上面部１８が平坦に形成されている。そして、上面部１８が打ち抜き用パンチ１４の空間１６の下方（打ち抜き方向）に位置するように配置されて、外刃部５を保持した打ち抜き用ダイ１５に接近する方向に打ち抜き用パンチ１４が下降することによって、外刃部５をせん断するとともに空間１６内で外刃部５を塑性変形させて成型することができるようになっている。
【００３０】
図１０は、その外刃部５の変形の態様を模式的に示した図である。図１０に示すように、打ち抜き用パンチ１４の下端２０，２１と打ち抜き用ダイ１５の上端２２，２３とを結んだ線によって囲まれる打ち抜き領域部分（図１０における縦横のクロスハッチ部分）が、まず下降してきた打ち抜き用パンチ１４によって下方に打ち抜かれる。される。そして、せん断された打ち抜き領域部分以外の、空間１６の形状を上下逆にした逆等脚台形形状の残された部分（図１０において４５度のクロスハッチ部分）が、今度は上方の空間１６内へと変形しつつ移行し、空間１６内で加圧される。そして、図９に示すように外刃部５が空間１６の側面部１７および打ち抜き用ダイ１５の上面部１８に当接した状態となり、外刃部５の側面部１１（図６参照）が打ち抜き用パンチ１４の空間１６の側面部１７と同角度の斜面として形成される。すなわち、この角度打ち抜き工程（Ｓ１０２）では、せん断および加圧成型の２つの工程が同時に行われることとなる。なお、角度打ち抜き工程時には、外刃部５の外面部１０と打ち抜き用パンチ１４の空間１６の上面部１９とには所定のクリアランスＣ２が確保されている。
【００３１】
なお、本実施形態では、打ち抜き用パンチ１４の斜面角度γ＝約８２度とされているが、好適には７５度以上９０度未満とされ、より最適には８０度以上８５度以下の範囲とされる。斜面角度γが７５度未満と小さい場合には、上記に説明したように、打ち抜き領域部分以外の部分（図１０における４５度のクロスハッチ部分）が空間１６内へと移行する際に、打ち抜き用パンチ１４の下端２０、２１近傍部分が狭いために外刃部５を形成する材料としての素材１２が流動しにくい。その結果、図１１に示すように成型後の外刃部５の刃面部９ａの両端への材料の流動が不足し、一部が欠けて形状が形成されない破断面２４が発生してしまう。また、通常のせん断加工のように斜面角度γが９０度と大きい場合には、打ち抜き時のせん断により図１１における破断面２４部分に、破断面ではなく大きなかえり（いわゆるバリ）が生じてしまう。また、斜面角度γが９０度以上では、側面部１７により、側面部１１の形状が形成されるという作用も生じ得ない。よって、斜面角度γが７５度未満または９０度以上の双方の場合には、その後の板厚調整工程や斜面成型工程を経ても切れ味の良い刃先としてのエッジを形成することが困難となる。よって、好適には斜面角度γは７５度以上９０度未満とされる。
【００３２】
また、打ち抜き用パンチ１４の斜面角度γが７８度と８０度および８５度のそれぞれの場合において試験を行ったところ、刃先としてのエッジの鋭角条件が最も優れていたのはγ＝８０度の場合であって、次に８５度、そして７８度の順であった。７８度の場合、刃先としての機能に特別大きな影響のない程度ではあるが僅かに破断面が生じており、８０度と８５度の場合には特に目立った破断面は見受けられなかった。よって、最も切れ味の良い刃先としてのエッジを形成するために最適な斜面角度γの範囲は、８０度以上８５度以下とされる。
【００３３】
次に、角度付打ち抜き工程後の各工程について説明する。図１２は、板厚調整工程（Ｓ１０３）を説明する図である。なお、これ以下、図１２〜図１６に従って順次各工程を説明するが、それぞれの図は、各工程においてパンチが外刃部５と当接する位置まで下降した時の態様を示し、二点鎖線で示される外刃部５は全ての工程が終了した後の出来上がり寸法を示している。このため、各パンチの空間の側面と所定のクリアランスを形成しているが、各工程の進行中は変形した外刃部５が各クリアランスを徐々に埋めていく態様となり、工程後には破線で示す各形状をとることとなる。
【００３４】
さて、外刃部５の角度付打ち抜き工程の後には、板厚調整工程（Ｓ１０３）に進み、外刃部５の板厚Ｚ（図６参照）が調整される。図１２に示すように、板厚調整工程におけるプレス金型２５は、上型に板厚調整用パンチ２６と下型に板厚調整用ダイ２７を備える。板厚調整用パンチ２６は、打ち抜き用パンチ１４（図９参照）と同様に外刃部５を塑性変形させるための空間２８を有し、この空間２８の横幅が上方（打ち抜き方向と逆の方向）へ向けて徐々に狭くなるように形成されることにより、板厚調整用パンチの空間の側面部２９は斜面として形成されている。 本実施形態では、この斜面角度δは打ち抜き用パンチ１４の斜面角度γと同様に約８２度とされ、板厚調整用パンチ２６と板厚調整用ダイ２７とには所定のクリアランスＣ３が確保されている。また、板厚調整用パンチ２６の空間２８の上面部３０は平坦に形成されている。さらに、板厚調整用パンチ２６の空間２８の各端部はなだらかな曲面として形成されている。また、図１２において、板厚調整用パンチ２６におけるＡ１として示した幅は、外刃部５の外面部１０と一部が当接して外刃部５を加圧する加圧面の加圧面幅である。
【００３５】
一方、板厚調整用ダイ２７は、その上面部３１が平坦に形成されている。そして、上面部３１が板厚調整用パンチ２６の空間２８の下方に位置するように配置されて、外刃部５を保持した板厚調整用ダイ２７に接近する方向に板厚調整用パンチ２６が下降することによって、外刃部５を加圧して板厚Ｚを調整することができるようになっている。また、本実施形態では、板厚調整用ダイ２７におけるＢ１として示した幅は、外刃部５の刃面部９と少なくとも一部が当接している保持面の保持面幅を示している。
【００３６】
板厚調整工程では、外刃部５の外面部１０は板厚調整用パンチ２６の空間の上面部３０と当接し、外刃部５の側面部１１は板厚調整用パンチ２６の空間の側面部２９との間にクリアランスＣ４（第２のクリアランス）を形成している。よって、板厚調整用ダイ２７に保持された外刃部５を板厚調整用パンチ２６によって加圧すると、外刃部５はその外面部１０から加圧されて、外刃部５の外面部１０付近の材料が徐々に下方へと移行し変形していきクリアランスＣ３間に突出部３２が形成されている。また、この作用によって板厚Ｚ（図６参照）が所定に形成される。
【００３７】
なお、この段階では、上述したように板厚調整時に外刃部５が変形することにより、外刃部５の側面部１１の斜面が安定して形成されておらず微細な凹凸が発生している。また、刃先となる部分に突出部３２が形成されているため、この突出部３２を鋭いエッジとして刃先を形成する必要がある。
【００３８】
そこで、板厚調整工程の後には、斜面成型工程（Ｓ１０４）へと進む。斜面成型工程では、複数回（本実施では第１の平押し工程、第２の平押し工程、第３の平押し工程の３回）の平押し工程が実施される。図１３は、斜面成型工程における複数回の平押し工程を説明する図である。
【００３９】
図１３に示すように、斜面成型工程におけるプレス金型３３は、サイズの異なる複数組の斜面成型用パンチ３４，３５，３６と斜面成型用ダイ３７，３８，３９とを有する。これらの斜面成型用パンチ３４，３５，３６は、板厚調整用パンチ２６（図１２参照）とサイズのみ異なり、形状においては同様であるので詳しい説明は省略する。同様に、斜面成型用ダイ３７，３８，３９は、板厚調整用ダイ２７（図１２参照）とサイズのみ異なり、形状においては同様であるので詳しい説明は省略する。
【００４０】
なお、本実施形態における斜面成型用パンチ３４の加圧面幅Ａ２、斜面成型用パンチ３５の加圧面幅Ａ３、斜面成型用パンチ３６の加圧面幅Ａ４は、第１の平押し工程（図１３の（ａ））から第３の平押し工程（図１３の（ｃ））へ移行するにつれて、Ａ２，Ａ３，Ａ４の順番で順次加圧面幅が小さくなるように設定されている。また、斜面成型用ダイ３７の保持面幅Ｂ２、斜面成型用ダイ３８の保持面幅Ｂ３、斜面成型用ダイ３９の保持面幅Ｂ４は、第１の平押し工程（図１３の（ａ））から第３の平押し工程（図１３の（ｃ））へ移行するにつれて、Ｂ２，Ｂ３，Ｂ４の順番で順次、保持面幅が大きくなるように設定されている。
【００４１】
さらに、第１の平押し工程から第３の平押し工程へ移行するにつれ、各斜面成型用パンチ３４，３５，３６と斜面成型用ダイ３７，３８，３９との各クリアランスＣ５，Ｃ６，Ｃ７は、徐々に小さくなるように設定されている。
【００４２】
また、第１の平押し工程から第３の平押し工程における、外刃部５と各斜面成型用パンチ３４，３５，３６の空間の側面との各クリアランスＣ８，Ｃ９，Ｃ１０は、徐々に小さくなるように設定されており、最後の第３の平押し工程ではほんの僅かなクリアランスＣ１０とされている。
【００４３】
上記のように構成されるプレス金型３３によって、第１の平押し工程から第３の平押し工程が行われる。この時、斜面成型用ダイ３７，３８，３９は斜面成型用パンチ３４，３５，３６の空間の下方に位置するように配置されて外刃部５を保持しており、斜面成型用ダイ３７，３８，３９に接近する方向に各斜面成型用パンチ３４，３５，３６が下降する。これにより、外刃部５が加圧され各斜面成型用パンチ３４，３５，３６の空間内で外刃部５が塑性変形する。そして、板厚調整工程と同様の作用により、外刃部５の外面部１０付近の材料が徐々に下方へと移行し変形していき各クリアランスＣ５，Ｃ６，Ｃ７間に突出部４１，４２，４３がそれぞれ形成されている。
【００４４】
ここで、外刃部５は、前工程の板厚調整工程から斜面成型工程にかけて、各工程において使用されるパンチとダイとのクリアランスＣ３，Ｃ５，Ｃ６，Ｃ７が徐々に小さくなるような組み合わせとされている。さらに、各パンチの空間の側面と外刃部５とのクリアランスＣ４，Ｃ８，Ｃ９，Ｃ１０においても、徐々に小さくなるように設定されている。よって、外刃部５は、これら設定されたクリアランスによって、また、徐々に保持面幅Ｂ１，Ｂ２，Ｂ３，Ｂ４が大きくなるように選択されたダイによって突出部が少しずつ押しつぶされるように調整されていき、同時に外刃部５の側面部１１が安定した斜面として形成されていく。このため、突出部は平押し工程が進むにつれ突出部３２，４１，４２，４３の順番で徐々に小さくなっている。そして、最終的に第３の平押し工程における斜面成型用パンチ３６の空間とほぼ同形状の断面形状を持つ外刃部５が形成されることとなる。以上で、外刃部５を形成する工程については概ね終了である。
【００４５】
斜面成型工程の後は、形状打ち抜き工程（図７のＳ１０５）へと進む。形状打ち抜き工程では、スリット状外刃４の全体形状が図１４に示すような、曲げ加工前であって複数の外刃部５が形成されたスリット状外刃４ａの所定の形状に打ち抜かれる。
【００４６】
次に、板厚仕上げ工程（図７のＳ１０６）へと進む。図１５に示すように板厚仕上げ工程では、周知のパンチ４４とダイ４５によって平押しして、外刃部５の板厚Ｚを最終的に微調整する。斜面成型工程等の前工程により生じた僅かな歪みが調整されて、斜面成型工程で最終的に残った突出部４３も調整されて、複数の外刃部５の刃面部９の平面性が高くなり、かつ、鋭利な刃先とすることができる。
【００４７】
最後に、外面部１０の両端辺に丸みを形成するアール付け工程へと進む。図１６に示すように、アール付け工程は、板厚調整工程および斜面成型工程において使用されたパンチとほぼ同様の形状のパンチ４６を外刃部５を保持したダイ４７に接近する方向に下降させて、外刃部５を加圧することにより行う。パンチ４６の空間の各端部４８はなだらかな曲面として形成されており、その曲面によって外刃部５の外面部１０の両端辺がアール付けされる。スリット状外刃４が電気かみそりに装着されて使用される際には、外面部１０が人の皮膚と接する面となる。よって、皮膚等をむやみに傷つけたりすることのないように、外面部１０の両端辺に適度なアールを形成するのである。
【００４８】
以上説明したスリット状外刃４の各製造工程を経た後は、最終的には、その後、全体を側面視コ字形状に曲げ加工されて図３に示すようなスリット状外刃４となって完成である。
【００４９】
上記実施形態によれば、以下のような効果を得ることができる。
（１）上記実施形態のスリット状外刃４の製造工程では、角度打ち抜き工程（Ｓ１０２）が実施される。この工程におけるプレス金型１３は、打ち抜き用パンチ１４および打ち抜き用ダイ１５を備え、打ち抜き用パンチ１４は空間１６を有しており、打ち抜き用パンチ１４の空間１６の側面部１７は、空間１６の横幅が上方へ向けて徐々に狭くなるように斜面として形成されている。この構成により、外刃部５を保持した打ち抜き用ダイ１５に接近する方向に打ち抜き用パンチ１４が下降することによってせん断して、外刃部５をせん断するとともに空間１６内で外刃部５を塑性変形させて成型することができるようになっている。つまり、せん断と加圧成型の２つの工程を同時に行うことができ、研削工程を必要とせず、簡単に外刃部５を形成することができる。
【００５０】
（２）上記実施形態のスリット状外刃４は、概ね外刃部５の両サイド部打ち抜き工程（Ｓ１０１）、外刃部５の角度付打ち抜き工程（Ｓ１０２）、板厚調整工程（Ｓ１０３）、斜面成型工程（Ｓ１０４）、形状打ち抜き工程（Ｓ１０５）、板厚仕上げ工程（Ｓ１０６）、アール付け工程（Ｓ１０７）の各工程により製造される。よって、従来刃先を形成する最終段階において研磨用砥石によって１つ１つ手作業で時間をかけて行っていた面倒な研削作業を省略することができる。また、プレス加工のみで一貫して内刃を製造することができ、大幅に作業の負担が軽減されるという効果がある。
【００５１】
また、角度付打ち抜き工程のみで製造するのが困難な刃部（外刃部５）をこれら一連の工程により製造することができる。通常、電気かみそり等に装着されるスリット状外刃としては、数十個の刃部（外刃部５）およびスリットを有する。本実施形態では約５０個の外刃部５を有するスリット状外刃４を例として説明しているが、このような刃部材の場合は、角度付打ち抜き工程では一つ一つの外刃部５に精度の上でばらつきが出るため、角度付打ち抜き工程のみで複数の外刃部５を安定して形成することは困難である。よって、上記の一連の工程を経ることは、複数の刃部を有するスリット状外刃を精度の上で安定して形成することに効果的である。
【００５２】
（３）上記実施形態におけるスリット状外刃４の製造方法では、斜面成型工程（Ｓ１０４）の前に、板厚調整工程（Ｓ１０３）を実施する構成とした。これにより、斜面成型工程では、その前工程である板厚調整工程で調整された板厚Ｚを維持しつつ斜面成型される。斜面成型後に板厚調整を行う場合、一度形成された斜面が板厚調整工程によって再び歪んでしまったりという虞があるが、本実施による順序によれば、工程終了後の斜面が安定して形成されるという効果がある。
【００５３】
（４）上記実施形態では、板厚調整工程から斜面成型工程にかけて、各工程において使用されるパンチとダイとのクリアランスＣ３，Ｃ５，Ｃ６，Ｃ７が徐々に小さくなるような組み合わせとされている。さらに、各パンチの空間の側面と外刃部５とのクリアランスＣ４，Ｃ８，Ｃ９，Ｃ１０においても、徐々に小さくなるように設定されている。また、各ダイの保持面幅Ｂ１，Ｂ２，Ｂ３，Ｂ４が徐々に大きくなるように設定されている。このため、各工程を経るにしたがって突出部が少しずつ押しつぶされていき、同時に外刃部５の側面部１１を安定した斜面として形成することができる。最終的に第３の平押し工程後の突出部４３は非常に小さなものであるため、後の板厚仕上げ工程において突出部４３を刃先として影響のない程度まで小さくし、完全に鋭利な刃先をもつ外刃部５を形成することができる。すなわち、切れ味を良くするために最適なエッジを簡単かつ容易に形成することができるのである。
【００５４】
（５）上記実施形態におけるスリット状外刃４の製造方法では、板厚仕上げ工程にて最終的な板厚Ｚを微調整する構成とした。これにより、斜面成型工程で最終的に残った突出部４３を整形し、研削加工をすることなく鋭利な刃先を形成することができる。
【００５５】
（６）上記実施形態におけるスリット状外刃４の製造方法では、外刃部５の外面部１０の面の両端辺にアールを形成するアール付け工程が実施される。これにより、スリット状外刃４が電気かみそりに装着されて使用される際に、外面部１０と当接する人の皮膚を傷付けることなく髭を剃ることができる。
【００５６】
なお、上記実施形態は以下のように変更してもよい。
・上記実施形態において、外刃部５の刃面部９と側面部１１とがなすエッジ角度β＝約８２度としたが、この数値に限定されることなく、例えばβ＝７５度以上９０度未満の範囲で好適に種々変更することができる。
【００５７】
・上記実施形態における斜面成型工程では、３回の平押し工程を含むものとしたが、３回に限定されることなく１回又は２回もしくは４回以上の複数回の平押し工程を実施するものとしても良い。
【００５８】
・上記実施形態のスリット状外刃４の製造方法では、外刃部５の両サイド部打ち抜き工程（Ｓ１０１）、外刃部５の角度付打ち抜き工程（Ｓ１０２）、板厚調整工程（Ｓ１０３）、斜面成型工程（Ｓ１０４）、形状打ち抜き工程（Ｓ１０５）、板厚仕上げ工程（Ｓ１０６）、アール付け工程（Ｓ１０７）の各工程を実施するものとした。これに代えて外刃部５の両サイド部打ち抜き工程（Ｓ１０１）、外刃部５の角度付打ち抜き工程（Ｓ１０２）の２工程のみで刃先を形成するものとしても良い。
【００５９】
・上記実施形態では、スリット状外刃４の製造工程において板厚仕上げ工程およびアール付け工程を実施するものとしたが、この工程は省略することもできる。
・上記実施形態では、形状打ち抜き工程（Ｓ１０５）を斜面成型工程（Ｓ１０４）の後に実施する構成としたが、これに代えて形状打ち抜き工程（Ｓ１０５）を、製造工程の最初の段階で実施することもできる。
【００６０】
・上記実施形態では、板厚調整工程（Ｓ１０３）を斜面成型工程（Ｓ１０４）の前に実施する構成としたが、この板厚調整工程（Ｓ１０３）を省略して、斜面成型工程において外刃部５の板厚（仕上がり高さ）を徐々に調整していく構成としても良い。
【００６１】
・上記実施形態における板厚調整用パンチ２６は、空間２８を有し、その空間２８内で外刃部５を塑性変形させる構成としたが、これに代えて板厚仕上げ工程（Ｓ１０６、図１５参照）に示すような周知の平押し用のパンチによって板厚を調整するものとしても良い。
【００６２】
・上記実施形態においては、製造される刃部材を電気かみそりのスリット状外刃に具体化して説明したが、これに限定されることなく、例えば毛玉取り器の内刃や外刃として具体化することもできる。
【図面の簡単な説明】
【００６３】
【図１】電気かみそりの上部を示す図。
【図２】スリット状外刃および内刃の部分拡大図。
【図３】スリット状外刃の全体正面図。
【図４】スリット状外刃の全体側面図。
【図５】図３におけるＡ−Ａ断面図。
【図６】図４におけるＢ−Ｂ断面図。
【図７】スリット状外刃の製造工程を示すフローチャート。
【図８】両サイド部工程および角度付打ち抜き工程を説明する図。
【図９】図８におけるＣ−Ｃ断面図。
【図１０】角度付打ち抜き工程における作用を説明する図。
【図１１】別の形態における外刃部の断面図。
【図１２】板厚調整工程の態様を示す断面図
【図１３】斜面成型工程の態様を示す断面図であって、（ａ）は第１の平押し工程、（ｂ）は第２の平押し工程、（ｃ）は第３の平押し工程を示す。
【図１４】形状打ち抜き工程後のスリット状外刃を示す図。
【図１５】板厚仕上げ工程の態様を示す断面図。
【図１６】アール付け工程の態様を示す断面図。
【図１７】従来のスリット状外刃の製造工程を説明する図。
【符号の説明】
【００６４】
Ｚ…板厚、Ａ１，Ａ２，Ａ３，Ａ４…加圧面幅、Ｂ１，Ｂ２，Ｂ３，Ｂ４…保持面幅、Ｃ１，Ｃ２，Ｃ３，Ｃ４，Ｃ５，Ｃ６，Ｃ７，Ｃ８，Ｃ９，Ｃ１０…クリアランス、１…電気かみそり（往復動式機器）、４…スリット状外刃（被加工部材、薄板状部材、平行スリット状刃、外刃、刃部材）、５…外刃部、６…内刃、９…刃面部、１０…外面部、１１…側面部（外刃部の側面部）、１２…素材（被加工部材）、１３，２５，３３…プレス金型、１４…打ち抜き用パンチ、１５…打ち抜き用ダイ、１６…空間（打ち抜き用パンチの空間）、１７…側面部（打ち抜き用パンチの空間の側面部）、２６…板厚調整用パンチ、２７…板厚調整用ダイ、２８…空間（板厚調整用パンチの空間）、２９…側面部（板厚調整用パンチの空間の側面部）、３０…上面部（板厚調整用パンチの空間の上面部）３２，４１，４２，４３…突出部、３４，３５，３６…斜面成型用パンチ、３７，３８，３９…斜面成型用ダイ。
【図１】
2005186115.tif 000003
【図２】
2005186115.tif 000004
【図３】
2005186115.tif 000005
【図４】
2005186115.tif 000006
【図５】
2005186115.tif 000007
【図６】
2005186115.tif 000008
【図７】
2005186115.tif 000009
【図８】
2005186115.tif 000010
【図９】
2005186115.tif 000011
【図１０】
2005186115.tif 000012
【図１１】
2005186115.tif 000013
【図１２】
2005186115.tif 000014
【図１３】
2005186115.tif 000015
【図１４】
2005186115.tif 000016
【図１５】
2005186115.tif 000017
【図１６】
2005186115.tif 000018
【図１７】
2005186115.tif 000019